(57)【要約】      （修正有）【課題】艶や色に深み感のある質感の高い外観を持つ家電機器と装飾外装板を提供する。【解決手段】外観を構成する家電機器本体の透明外装基材５１に塗膜層５２を形成し、前記塗膜層のうち最外層の塗膜層は紫外線硬化型含漆塗料を主成分とする漆塗料で形成するとともに当該含漆塗膜層５６を最外層とした構成としてある。これにより、一般的な塗装やフィルム装着等では表現できない艶と深み感をもつ家電機器および装飾外装板とすることができるとともに、当該家電機器および装飾外装板を短時間に、かつ、低価格で提供することができる。【選択図】図５
2016090193.tif 000002
【特許請求の範囲】
【請求項１】
外観を構成する家電機器本体の透明外装基材に塗膜層を形成し、前記塗膜層のうち最外層の塗膜層を含漆塗膜層とするとともに、前記含漆塗膜層は紫外線硬化型含漆塗料を主成分とする漆塗料で形成した家電機器。
【請求項２】
収納室と前記収納室を開閉する扉とを有し、前記扉を構成する装飾外装板の透明外装基材は外枠端縁を外装部材に固定したことを特徴とする請求項１記載の家電機器。
【請求項３】
外装部材に把手部を設け、当該把手部にも含漆塗膜層を施した請求項２記載の家電機器。
【請求項４】
透明外装基材は表面側のみ含漆塗膜層を施した構成とした請求項２または３記載の家電機器。
【請求項５】
扉は機器本体に複数具備させるとともに、前記扉を構成する透明外装基材に形成した塗膜層による蒔絵等の模様は、各扉間で一つの連続した模様をなすように形成した請求項２から４のいずれか１項記載の家電機器。
【請求項６】
透明外装基材に塗膜層を形成し、前記塗膜層の最外層を含漆塗膜層とするとともに、前記含漆塗膜層は紫外線硬化型含漆塗料を主成分とする漆塗料で形成したことを特徴とする装飾外装材。
【請求項７】
前記塗膜層は、含漆塗膜層と樹脂塗膜層とを備え、前記含漆塗膜層あるいは前記樹脂塗膜層のいずれかの層の間に蒔絵等の加飾層を形成した請求項６記載の装飾外装材。
【請求項８】
前記塗膜層は、含漆塗膜層と樹脂塗膜層とを備え、前記含漆塗膜層と樹脂塗膜層のいずれかに光加輝材を添加した請求項６または７記載の装飾外装材。
【請求項９】
透明外装基材の裏面に着色層を持ったことを特徴とする請求項６から８のいずれか１項記載の装飾外装材。
【請求項１０】
透明外装基材は表面側の塗膜層による蒔絵等の模様と裏面の着色層で一対のデザインとした請求項９記載の装飾外装材。
【請求項１１】
含漆塗膜層の表面に第２加飾層を形成した請求項６から１０のいずれか１項記載の装飾外装材。
【請求項１２】
透明外装基材の端面を含めた露出部に塗膜層を形成したことを特徴とする請求項６から１１のいずれか１項記載の装飾外装材。
【発明の詳細な説明】
【技術分野】
【０００１】
本発明は、冷凍・空調・調理・家事・美容・健康・趣味等を対象とした家電製品の各種の機器およびこれに用いる装飾外装板に関するものである。
【背景技術】
【０００２】
一般に冷蔵庫、エアコン、洗濯機、電子レンジ、炊飯器、掃除機、空気清浄機、電動歯ブラシ、オーディオ等、の家電機器は、その外観に透明度を持った透明外装材が用いることある。この透明外装材は、外装を構成する金属成型体や樹脂成型体等の表面や枠体へ組み付けられ装着して構成している（例えば、特許文献１、２参照）。
【先行技術文献】
【特許文献】
【０００３】
【特許文献１】特開２００４−２７８８９１号公報
【特許文献２】特開２０１４−０５５７６９号公報
【発明の概要】
【発明が解決しようとする課題】
【０００４】
しかしながらこのような従来の透明外装材は色や模様等に艶や深み感が少なく、質感を向上させるのが課題であった。
【０００５】
本発明はこのような点に鑑みてなしたもので、艶と深み感のある質感の高い外観を持つ家電機器およびこれに用いる装飾外装板の提供を目的としたものである。
【課題を解決するための手段】
【０００６】
本発明は、上記目的を達成するため、外観を構成する家電機器本体の透明外装材に塗膜層を形成し、前記塗膜層のうち最外層の塗膜層を含漆塗膜層とするとともに、前記含漆塗膜層は紫外線硬化型含漆塗料を主成分とする塗料で形成したものである。
【０００７】
これにより、一般的な塗装や透明外装材等では表現できない艶と深み感をもつ家電機器とすることができるとともに、当該家電機器を短時間に、かつ、低価格で提供することができる。
【発明の効果】
【０００８】
本発明によれば高い質感を持つ家電機器およびこれに用いる透明外装材を安価に量産することができる。
【図面の簡単な説明】
【０００９】
【図１】本発明の実施の形態１における機器の一例として示す冷蔵庫の外観斜視図
【図２】同実施の形態１における冷蔵庫の扉の一つを示す斜視図
【図３】同実施の形態１における冷蔵庫の扉の分解斜視図
【図４】同実施の形態１における図３のＡ−Ａ断面図
【図５】同実施の形態１における透明外装材の拡大断面図
【図６】（ａ）（ｂ）（ｃ）同実施の形態１における冷蔵庫の扉の装飾例を示す正面図
【図７】本発明の実施の形態２における装飾外装板の拡大断面図
【図８】本発明の実施の形態３における装飾外装板の拡大断面図
【発明を実施するための形態】
【００１０】
第１の発明は、外観を構成する家電機器本体の透明外装基材に塗膜層を形成し、前記塗膜層のうち最外層の塗膜層を含漆塗膜層とするとともに、前記含漆塗膜層は紫外線硬化型含漆塗料を主成分とする塗料で形成したものである。
【００１１】
これにより、一般的な塗装や透明外装材等では表現できない艶と深み感をもつ機器とすることができるとともに、当該機器を短時間に、かつ、低価格で提供することができる。
【００１２】
第２の発明は、第１の発明において、収納室と前記収納室を開閉する扉とを有し、前記扉を構成する装飾外装板の透明外装基材は外枠端縁を外装部材に固定したものである。
【００１３】
これにより、第１の発明と同様に一般的な塗装や透明外装材等では表現できない艶と深み感のある機器とすることができるとともに、当該機器を短時間に、かつ、低価格で提供することができ、しかも透明外装基材を安定して保持できるとともに、透明外装基材の外周の含漆塗料の液だれや液収縮溜り等が生じて見栄えが悪くなることもなく、良好な外観の機器を提供することができる。
【００１４】
第３の発明は、第２の発明において、外装部材に把手部を設け、当該把手部にも含漆塗膜層を施したものであり、漆が持つ抗菌性により把手部を衛生的に保持することができる。
【００１５】
第４の発明は、第２または第３の発明において、透明外装基材は表面側のみ含漆塗膜層を施した構成としたのであり、塗装時に外装基材の裏面側を治具で保持して塗装を行うことができ、生産性が向上する。
【００１６】
第５発明は、第２から第４のいずれかの発明において、扉は機器本体に複数具備させるとともに、前記扉を構成する透明外装基材に形成した塗膜層による蒔絵等の模様は、各扉間で一つの連続した模様をなすように形成したものであり、機器全体の意匠性を大きく向上させることができる。
【００１７】
第６発明は、透明外装基材に複数の塗膜層を形成し、前記塗膜層の最外層を含漆塗膜層とするとともに、前記含漆塗膜層は紫外線硬化型含漆塗料を主成分とする漆塗料で形成したことを特徴とする装飾外装材である。
【００１８】
これにより、一般的な塗装や透明外装材等では表現できない艶と深み感をもつ装飾外装板とすることができるとともに、当該装飾外装材を短時間に、かつ、低価格で提供することができる。
【００１９】
第７の発明は、第６の発明において、前記塗膜層は、含漆塗膜層と樹脂塗膜層とを備え、前記含漆塗膜層あるいは前記樹脂塗膜層のいずれかの層の間に蒔絵等の加飾層を形成したものであり、多種多彩な模様を持つ質感の高い装飾外装材とすることができる。
【００２０】
第８の発明は、第６または第７の発明において、前記塗膜層は、含漆塗膜層と樹脂塗膜層とを備え、前記含漆塗膜層と樹脂塗膜層のいずれかに光加輝材を添加したものであり、光加輝材による光の反射等の変化により深み感の表現など、より高い質感を持つ装飾外装材とすることができる。
【００２１】
第９の発明は、第６から第８のいずれかの発明において、透明外装基材の裏面に着色層を持ったものであり、印刷・塗装・貼付け等により簡易的に多様な色彩や柄を低コストで行なうことができるので、多種多彩な模様を持つ質感の高い装飾外装材とすることができ
る。
【００２２】
第１０の発明は、第９の発明において、透明外装基材は表面側の塗膜層による蒔絵等の模様と裏面の着色層で一対のデザインとしたものであり、塗膜層と着色層の見え方の違いが遠近感を持たせることができ、さらに表現方法の違いがデザイン性の幅を広げることができ、質感の高い装飾外装材とすることができる。
【００２３】
第１１の発明は、第６から第１０のいずれかの発明において、含漆塗膜層の表面に第２加飾層を形成したものであり、第２加飾層だけが表面に浮かんだような印象を与えることができ、遠近感を感じさせた質感の高い装飾外装材とすることができる。
【００２４】
第１２の発明は、第６から第１１のいずれかの発明において、透明外装基材の端面を含めた露出部に塗膜層を形成したものであり、透明外装基材の傷付きや割れ等からの保護機能を持たせることができ、質感と同時に品質を高めた装飾外装材とすることができる。
【００２５】
以下、本発明の実施の形態について、図面を参照しながら説明する。なお、この実施の形態では機器として冷蔵庫を例にして説明するが、これに限られるものではないし、装飾外装板の構成もこの実施の形態のような板材のみに限定されるものでもない。
【００２６】
（実施の形態１）
図１は本発明の実施の形態１における家電機器としての冷蔵庫を示す外観斜視図、図２は同実施の形態１における冷蔵庫の扉の一つを示す外観斜視図、概略断面図、図３は同実施の形態１における冷蔵庫の扉の分解斜視図、図４は同図３のＡ−Ａ断面図である。
【００２７】
図１において、冷蔵庫本体１は、前方に開口する金属製（例えば鉄板）の外箱２と、硬質樹脂製（例えばＡＢＳ）の内箱３と、これら外箱２と内箱３との間に発泡充填した硬質の発泡ウレタン４からなる。上記冷蔵庫本体１はその内部に、冷蔵室５と、冷蔵室５の下に位置する製氷室６及び製氷室６に並設した切替室７と、製氷室６及び７の下部に位置する冷凍室８と、冷凍室８の下部に位置する野菜室９とを有する。また、前記冷蔵室５の前面は、例えば観音開き式の扉１０により開閉自由に閉塞し、製氷室６及び切替室７と冷凍室８と野菜室９の前面部は引き出し式の扉１１，１２，１３，１４によって開閉自由に閉塞してある。
【００２８】
ここで、上記各扉１０〜１４は冷蔵庫本体１と同様硬質のウレタンを充填発泡させて断熱性を持たせて長方形に形成してあり、更に意匠性を向上させるべくその前面をガラス板等の透明外装基材５１に塗膜層５２を形成した装飾外装板２５で構成してある。
【００２９】
以下、扉１０の場合を例にしてその構成について図３〜図６を用いて説明する。なお、扉１０以外の扉１１〜１４も同様の構成である。
【００３０】
例えばＡＢＳ樹脂で形成してある。この内フレーム２３は例えば、真空成型または射出成型により成型されている。縁枠２４は、この内フレーム２３の周端面に結合固定したもので、同じくＡＢＳ樹脂で形成してある。装飾外装板２５は、内フレーム２３を覆うようにその縁枠２４に積層配置したガラス材料からなる透明外装基材５１に塗膜層５２を形成したものである。
【００３１】
ウレタン２９は、装飾外装板２５の内側面と内フレーム２３と縁枠２４との間の空間に充填発泡させたもので、発泡によって内フレーム２３及び縁枠２４とともに装飾外装板２５内面側に接着剤２６にて接着し、装飾外装板２５を接着保持している。
【００３２】
ここで、前記内フレーム２３の縁枠２４は装飾外装板２５の挿入部を有しておらず、前記装飾外装板２５はその外周部をそのまま露出させた構成としてある。
【００３３】
また、縁枠２４の一部に発泡断熱材２９側に窪む把手部３１が形成してある。
【００３４】
一般に漆塗装は、その表面に特有の艶や深みがあり、年月を経るに従ってますますその深みが加わるという特徴があるが、高湿度雰囲気下で長時間乾燥させる必要があり、しかも、湿度と温度の管理に細心の注意を必要とし、生産性が悪いという課題を有している。これは漆中に含まれる酵素（ラッカーゼ）によるウルシオールの脱水素反応及び空気中の酸素による自動酸化によるためで、反応が遅いために塗装工程は多大な手間と時間がかかる作業となっている。
【００３５】
そこでこの発明においては、このような低い作業性を改善した含漆塗料、例えば、特許第２８２１１１０号公報や特許第３８３３２０２号公報に開示されているアクリル酸エステル骨核を有するモノマーまたはオリゴマーを含む光重合型漆塗料や漆印刷インキあるいは、特開平８−４１１６６号公報に開示されているカシューオイルのエポキシ誘導体より化学反応によりアクリル酸エステル誘導体に変換し、このモノマーからなる光重合型の含漆塗料、さらには特許第４８６８３９０号公報に開示されているカチオン重合性化合物、光重合開始剤、及び漆及びカシューオイルからなる群から選択された自動酸化塗膜成分を含有する光硬化性含漆塗料を用いている。
【００３６】
図５は漆液を５０％以上含んだ上記紫外線硬化型含漆塗料を主成分とする漆塗料を用いて構成した前記装飾外装板２５の拡大断面図である。
【００３７】
図５において、装飾外装板２５の透明外装基材５１は、例えば強化ガラス板で構成してある。この透明外装基材５１は３〜４ｍｍ程度の板厚を有し、裏面まで透けて見えるほどの透明度がある。
【００３８】
透明外装基材５１の表面に形成された樹脂塗膜層５３は、無色透明もしくは着色したウレタン系樹脂塗料で形成してあり、この実施の形態ではベースとなる色で薄く着色してある。蒔絵等の加飾層５４は、金粉、色粉、螺鈿、箔等で形成してある。
【００３９】
前記加飾層５４およびベース着色層となる樹脂塗膜層５３の上に形成した第２樹脂塗膜層５５は、無色透明のウレタン系樹脂塗料で形成してある。前記第２樹脂塗膜層５５の上に形成した含漆塗膜層５６は、漆液を５０％以上含んだ紫外線硬化型含漆塗料を主成分とする漆塗料で形成してある。
【００４０】
透明外装基材５１の裏面に形成された着色層５７は、内面に接着剤を介して樹脂フィルムが貼り付けてあり、この樹脂フィルムに絵模様、例えばヘアーラインのような金属調模様からなる着色等が形成してある。また、樹脂フィルムを用いる代わりに透明外装基材５１の内面にシルク印刷等の塗料を用いて着色等を形成してもよい。
【００４１】
以上のような構成の装飾外装板２５は、まず透明外装基材５１の表面に密着性の確保や着色のため樹脂塗膜層５３を塗布または印刷し、乾燥硬化させる。次に前記樹脂塗膜層５３の適所に金粉、色粉、螺鈿、箔等をまいて蒔絵と称される加飾層５４を形成する。この状態で前記加飾層５４および樹脂塗膜層５３の上に中塗りとなる第２樹脂塗膜層５５を形成する。その後、前記第２樹脂塗膜層５５の表面に前記した紫外線硬化型含漆塗料を主成分とする漆塗料を塗装もしくは印刷し、この状態で紫外線を照射して乾燥硬化させ、完成する。
【００４２】
なお、上記装飾外装板２５への樹脂塗膜層及び含漆塗膜層５６の形成は、扉として完成させる前の部品の段階でおこなっても、あるいはウレタンを発泡させて扉として完成させたのちに行ってもよいものであり、適宜選択すればよい。
【００４３】
このようにして形成した上記装飾外装板２５は紫外線硬化型含漆塗料を主成分とする漆塗料を用いて含漆塗膜層５６を形成しているから、紫外線を照射することによって数十秒程度で乾燥硬化させることができ、従来型の漆塗料を用いた場合に比べ格段にその生産性が向上し、量産が可能となる。しかも上記含漆塗膜層５６は数十秒程度で乾燥硬化させることができるから、漆塗料を数回重ね塗りして深み感を上げることができるとともに、数回重ね塗りしてもその生産性は従来型の漆塗料を用いた場合に比べ優れたものとすることができる。
【００４４】
また、上記含漆塗膜層５６は樹脂塗膜層５３を介して形成してあるから透明外装基材５１の表面に対する様々な加工が施されていても強固に接着保持されるようになり、十分な耐久性が確保できる。
【００４５】
特にこの実施の形態では樹脂塗膜層５３および第２樹脂塗膜層５５はともに接着力の強いウレタン樹脂で構成してあるから、より十分な接着耐久性を確保することができる。
【００４６】
また、上記ベース着色層となる樹脂塗膜層５３と第２樹脂塗膜層５５は、それぞれの樹脂材料や樹脂配合比を異ならせる、すなわちベース着色層となる樹脂塗膜層５３は透明外装基材５１の材料に対して接着力の大きい樹脂材料や樹脂配合比に、第２樹脂塗膜層５５は紫外線硬化型含漆塗料を主成分とする漆塗料と接着性がよくベース着色層となる樹脂塗膜層５３とも接着性の良い樹脂材料や樹脂配合比のものにすることができ、このようにすることによって、どのような材質の透明外装基材５１に対しても接着耐久性の高い装飾外装板２５とすることができる。
【００４７】
また、前記ベース着色層となる樹脂塗膜層５３は加飾層５４を接着保持し第２樹脂塗膜層５５を施工するときに加飾層５４を構成する金粉や色粉が位置ずれするのを防止し蒔絵の図柄を精度の高いものとする一方、第２樹脂塗膜層５５は加飾層５４を覆っているので含漆塗膜層５６との接着面を加飾層５４と樹脂塗膜層５３との２種類の異なる材料ではなく２樹脂塗膜層５５のみの単独材料、本実施の形態ではウレタン系樹脂塗料層のみの同質材料とすることにもなり、異種材料上に漆塗料を塗装等して形成する含漆塗膜層に比べその接着耐久性の信頼性をより高いものとすることができる。
【００４８】
さらに、透明外装基材５１の表面に樹脂塗膜層５２を形成しているので、これを本実施の形態のようにベース着色層とすることによって多種多様な色彩を持つ装飾外装板とすることができ、しかも例えば図６（ａ）（ｂ）（ｃ）に示すように各扉単体もしくは扉全体で色の濃淡Ｘをつけたり、色の変化をつけたりするグラデーションを施したり、同図（ｃ）のＹに示すように各扉間で一体的な模様（加飾層）をつけたりすることができる。
【００４９】
また、色の濃淡は前記ベース着色層となる樹脂塗膜層５３の着色を一定濃度としておいて紫外線硬化型含漆塗料を主成分とする漆塗料を部分的に何層も塗り重ねるなどして含漆塗膜層５６の膜厚を変えることによりつけることもできる。この場合は、含漆塗膜層５６の膜厚に応じて光の透過率が異なることから、外部から見たときに濃淡がついて見えるようになる。さらに上記濃淡等のグラデーションはベース着色層となる樹脂塗膜層５３の表面に着色粉を塗布して当該塗布量を変えることによっても形成することができ、この場合は濃淡に加え模様を形成することもでき、必要に応じて適宜選択すればよい。
【００５０】
また、前記透明外装基材５１の裏面の着色層５７には樹脂フィルムやシルク印刷等の塗
装によって、絵模様、例えばヘアーラインのような金属調模様からなる着色や光加輝処理等が形成してある。これにより、この着色層５７によって図６（ａ）（ｂ）（ｃ）に示す着色や模様を加工することができる。
【００５１】
さらに、透明外装基材５１の表面側の樹脂塗膜層５２や含漆塗膜層５６、加飾層５４の絵模様は着色等と、透明外装基材５１の裏面側の着色層５７の着色や模様を合わせた表裏で一対のデザインをイメージしたものとすることも可能であり、これにより深み感をさらに感じさせることができ、デザイン性の幅を広げることもできる。
【００５２】
ベース着色層となる樹脂塗膜層５３を第２樹脂塗膜層５５と同様無色透明もしくは淡い色とすることによって、表面から見たときの含漆塗膜層５６の見栄えを鮮やかなものとすることができ、さらに質感の高いものとすることができる。
【００５３】
一方、上記のようにして形成された装飾外装板２５は含漆塗膜層５６を形成する際、当該含漆塗膜層５６が数十秒程度で硬化するとはいうもののその端縁部では液だれのような状態を呈することがある。
【００５４】
したがってこのままの状態で冷蔵庫の扉として使用すると見苦しいものが生じる懸念があるが、本実施の形態では上記装飾外装板２５の端縁部は縁枠２４を設けており、液だれ等が残り易い部位を見え難い位置に構成したり、形状によって覆い隠すことができるのでこれが外部から見えることがなく、良好な外観を維持することができる。
【００５５】
しかも、上記縁枠２４には把手部３１を設けるとともに含漆塗膜層５６が形成してあり、これにより、漆が持つ抗菌性により把手部３１を衛生的に保持することができる、という利点も得られる。
【００５６】
また、前記装飾外装板２５の外装基材１５は表面側のみ含漆塗膜層５６を施す構成としてあるから、塗装時に外装基材１５の裏面側を治具で保持して塗装を行うことができ、生産性が向上する。
【００５７】
（実施の形態２）
図７は実施の形態２における装飾外装板の拡大断面図、拡大正面図である。なお、同図において前記実施の形態１と同じ部分には同一番号を付記して説明を省略し、異なる部分のみ説明する。また効果も実施の形態１と同じものは説明を省略し、異なる効果のみ説明する。
【００５８】
この実施の形態２の装飾外装板２５は、ベース着色層となる樹脂塗膜層５３の表面に形成した加飾層５４を複数層としたものである。すなわち、加飾層５４は例えば５４ａ，５４ｂの２層で構成してあり、これらは金粉、色粉、螺鈿、箔等を用いて形成してある。さらにこの実施の形態では含漆塗膜層５６の表面にも第２加飾層６１が形成してある。
【００５９】
これによって、この装飾外装板２５では、加飾層５４、例えば蒔絵が５４ａ，５４ｂと重なっているため図柄に遠近感を出すことができる。加えて、含漆塗膜層５６の表面にも第２加飾層６１が形成してあるから、この５４ａ，５４ｂの加飾層と第２加飾層６１との間でも遠近感を表現することができる。したがって、装飾外装板２５の質感をより高いものとすることができる。
【００６０】
また、この実施の形態２の装飾外装板２５は、透明外装基材５１の裏面に印刷層を設けず、透明外装基材５１の透過の状態を表現することで、透明外装基材５１の表側の加飾層５４等が空間に浮かぶかのような見せ方ができるとともに、透明外装基材５１から奥側に
置かれた食材を見せることや、透明外装基材５１の裏側に配置された電飾装置などを透明外装基材５１を介して点灯させるなどが可能となる。したがって、装飾外装板２５の表現方法の幅をさらに広げることができる。
【００６１】
（実施の形態３）
図８は実施の形態３における装飾外装板２５の断面図である。なお、同図においても前記実施の形態１と同じ部分には同一番号を付記して説明を資料略し、異なる部分のみ説明する。また効果も実施の形態１と同じものは説明を省略し、異なる効果のみ説明する。
【００６２】
この実施の形態３の装飾外装板２５は、透明外装基材５１の表面に切削加工等によって凹形状部６２を形成し、その上にベース着色層となる樹脂塗膜層５３、加飾層５４、第２加飾層６１、含漆塗膜層５６を形成したものである。
【００６３】
これによって、この装飾外装板２５では、前記凹形状部６２の凹面による光の反射が含漆塗膜層５６の光屈折の仕方が見る角度によって異なるので、前記凹形状部６２で形成した模様の見え方に変化をつけることができて、さらに質感を向上させることができる。特に上記凹形状部６２に着色加工しておけば見え方の変化を鮮明なものとすることができ、効果的である。
【００６４】
以上、各実施の形態を持って本発明の機器とこれに用いる装飾外装板の一例を示したが、本発明は上記各実施の形態で例示した構成に限られるものではなく、前記各実施の形態の部分を組み合わせて形成したり、含漆塗膜層も複数層として形成してもよく、本発明の目的の範囲内で種々変更可能であることは言うまでもない。
【００６５】
また、上記実施の形態で説明した装飾外装板２５を用いた機器として冷蔵庫を例示したが、これはエアコン、洗濯機、電子レンジ、炊飯器、掃除機、空気清浄機、電動ハブラシ、システムキッチン等の家庭電化機器、パソコン等の情報通信機器、家庭あるいは自動車用のステレオやテレビ等のオーディオ・ビジュアル機器等、各種機器に適用することができ、例えば電子レンジの扉部に適応し内部の状態が透けて見えながら外側は装飾されるなど、また、その適用の仕方も板材としてではなく合成樹脂製の筐体に取り付けた状態であってもよいものである。
【産業上の利用可能性】
【００６６】
本発明は高い質感を持つ家電機器およびこれに用いる装飾外装板を安価に量産することができ、冷蔵庫をはじめとする家庭電化機器はもちろん、パソコン等の情報通信機器、ステレオやテレビ等のオーディオ・ビジュアル機器等、各種機器に幅広く適用することができる。
【符号の説明】
【００６７】
１  冷蔵庫本体（家電機器本体）
１０，１１，１２，１３，１４，１５  扉
２３  内フレーム
２４  縁枠
２５  装飾外装板
２９  発泡断熱材
３１  把手部
５１  透明外装基材
５２  塗膜層
５３  樹脂塗膜層
５４  加飾層
５５  第２樹脂塗膜層
５６  含漆塗膜層
５７  着色層
６１  第２加飾層
６２  凹形状部
【図１】
2016090193.tif 000003
【図２】
2016090193.tif 000004
【図３】
2016090193.tif 000005
【図４】
2016090193.tif 000006
【図５】
2016090193.tif 000007
【図６】
2016090193.tif 000008
【図７】
2016090193.tif 000009
【図８】
2016090193.tif 000010